(57)【要約】【課題】高精度、且つ可視光に対する高反射率を備える隔壁を有するプラズマディスプレイパネルを実現することを目的とする。【解決手段】プラズマディスプレイパネルにおいて、隔壁１０９を、低級酸化物を含む材料、例えば低級酸化物を含む感光性ペーストにより形成したもので構成する。背面ガラス基板１０２の隔壁形成に使用される感光性ペースト中に黒色低級酸化物を添加することで、隔壁１０９の露光、現像工程では高精細な隔壁形状を形成し、その後の焼成工程で黒色低級酸化物を酸化することで隔壁を白色にすることにより、高輝度なＰＤＰを得る。【選択図】　図２
2004063243.tif 000002
【特許請求の範囲】
【請求項１】
複数の隔壁を挟み放電空間を形成するように対向配置した２枚の基板を有し、隔壁を、低級酸化物を含む材料を用いて形成したプラズマディスプレイパネル。
【請求項２】
複数の隔壁を挟み放電空間を形成するように対向配置した２枚の基板を有し、隔壁を、ガラス粉末及び無機フィラー粉末を低級酸化物でコーティングした粉末を含む材料を用いて形成したプラズマディスプレイパネル。
【請求項３】
前記隔壁間に蛍光体層を有し、蛍光体層の厚みが１０μｍ以下で、蛍光体層を構成する蛍光体粒子の粒径が４μｍ以下である請求項１または２に記載のプラズマディスプレイパネル。
【請求項４】
低級酸化物が、Ｔｉ、Ａｌ、Ｍｏ、Ｓｉ、Ｓｎの低級酸化物の中から選ばれる少なくとも一つである請求項１から３のいずれかに記載のプラズマディスプレイパネル。
【請求項５】
低級酸化物が、ＴｉＯ２−ｘ（０．５≦ｘ≦１）、Ａｌ２Ｏ３−ｘ（０．５≦ｘ≦１）、ＭｏＯ３−ｘ（０．５≦ｘ≦１）、ＳｉＯ２−ｘ（０．５≦ｘ≦１）、ＳｎＯ２−ｘ（０．５≦ｘ≦１）の中から選ばれる少なくとも一つである請求項１から３のいずれかに記載のプラズマディスプレイパネル。
【請求項６】
低級酸化物を含むプラズマディスプレイパネルの隔壁材料。
【請求項７】
ガラス粉末及び無機フィラー粉末を低級酸化物でコーティングした粉末を含むプラズマディスプレイパネルの隔壁材料。
【請求項８】
低級酸化物が、Ｔｉ、Ａｌ、Ｍｏ、Ｓｉ、Ｓｎの低級酸化物の中から選ばれる少なくとも一つである請求項６または７に記載のプラズマディスプレイパネルの隔壁材料。
【請求項９】
低級酸化物が、ＴｉＯ２−ｘ（０．５≦ｘ≦１）、Ａｌ２Ｏ３−ｘ（０．５≦ｘ≦１）、ＭｏＯ３−ｘ（０．５≦ｘ≦１）、ＳｉＯ２−ｘ（０．５≦ｘ≦１）、ＳｎＯ２−ｘ（０．５≦ｘ≦１）の中から選ばれる少なくとも一つである請求項６または７に記載のプラズマディスプレイパネルの隔壁材料。
【発明の詳細な説明】
【０００１】
【発明の属する技術分野】
本発明は、表示装置として知られているプラズマディスプレイパネルに関するものである。
【０００２】
【従来の技術】
近年、コンピュータやテレビなどの画像表示に用いられているカラー表示デバイスにおいて、プラズマディスプレイパネル（以下、ＰＤＰという。）は、大型で薄型軽量を実現することのできるカラー表示デバイスとして注目されている。
【０００３】
ＰＤＰは、いわゆる３原色（赤、緑、青）を加法混色することにより、フルカラー表示を行っている。このフルカラー表示を行うために、ＰＤＰには３原色である赤（Ｒ）、緑（Ｇ）、青（Ｂ）の各色を発光する蛍光体層が備えられており、ＰＤＰ内部での放電により発生する中心波長１４７ｎｍの真空紫外線によりこの蛍光体層が励起され、各色の可視光が生成される。
【０００４】
そして、真空紫外線による各色の蛍光体層の励起を分離し、発光時の不要な混色を防止するために、各色の蛍光体層は隔壁によって区分されている。
【０００５】
ここで、上記のような隔壁は、表示画像の画素の区分に対応することから高形状精度および高位置精度が要求される。そこで、隔壁の製造方法としては、隔壁の材料を、感光性バインダー、低融点ガラス粉末、酸化物フィラー粉末などで構成される感光性ペーストとし、塗布した感光性ペーストを隔壁のパターンに紫外線で露光した後、現像することで隔壁を形成する、いわゆるフォトリソグラフィー法が適している。
【０００６】
しかしながら、上述のような感光性ペーストを用いた場合、感光性ペーストに含まれる粉末材料によって露光時の紫外線に散乱、反射などが発生してしまうことから露光パターンの精度が低下し、隔壁を精度良く形成することが困難になるという課題がある。特にこれは、隔壁が高精細且つ高アスペクト比となる、ＨＤ−ＴＶ仕様のＰＤＰの隔壁を形成するような場合に顕著となる。
【０００７】
そこで、従来はそのような紫外線の散乱、反射を防止する目的で、感光性ペースト中の低融点ガラス粉末や酸化物フィラー粉末に紫外線吸収特性を持つ有機染料を数％添加するということが行われる。
【０００８】
【発明が解決しようとする課題】
上述のような対策により、紫外線の散乱、反射は防止され、露光パターンの精度は向上するが、対策のために添加された有機染料の存在により、形成される隔壁には着色が生じる。
【０００９】
そして、この着色のために、隔壁の可視光に対する反射率が低下してしまい、蛍光体層の隔壁側面からの反射光が減少する結果、パネルの輝度が従来の印刷法による隔壁と比較して低くなってしまうという課題が発生していた。
【００１０】
本発明は、以上のような課題に鑑みてなされたものであり、高精度、且つ可視光に対する高反射率を備える隔壁を有し、良好な画像表示を行えるプラズマディスプレイパネルを実現することを目的とするものである。
【００１１】
【課題を解決するための手段】
この目的を達成するために本発明のプラズマディスプレイパネルは、複数の隔壁を挟み放電空間を形成するように対向配置した２枚の基板を有し、隔壁を、低級酸化物を含む材料を用いて形成したものである。
【００１２】
また、この目的を達成するために本発明のプラズマディスプレイパネルは、複数の隔壁を挟み放電空間を形成するように対向配置した２枚の基板を有し、隔壁を、ガラス粉末及び無機フィラー粉末を低級酸化物でコーティングした粉末を含む材料を用いて形成したものである。
【００１３】
また、この目的を達成するための本発明のプラズマディスプレイパネルの隔壁材料は、低級酸化物を含むものである。
【００１４】
また、この目的を達成するための本発明のプラズマディスプレイパネルの隔壁材料は、ガラス粉末及び無機フィラー粉末を低級酸化物でコーティングした粉末を含むものである。
【００１５】
【発明の実施の形態】
すなわち、本発明の請求項１に記載の発明は、複数の隔壁を挟み放電空間を形成するように対向配置した２枚の基板を有し、隔壁を、低級酸化物を含む材料を用いて形成したプラズマディスプレイパネルである。
【００１６】
ここで、低級酸化物とは、酸化物において、金属と酸素の割合が、酸素の方が化学量論より少ない方にずれた酸化物を指すものであり、酸素欠陥を有することから、常温では黒色あるいは褐色を呈するものである。
【００１７】
また、請求項２に記載の発明は、複数の隔壁を挟み放電空間を形成するように対向配置した２枚の基板を有し、隔壁を、ガラス粉末及び無機フィラー粉末を低級酸化物でコーティングした粉末を含む材料を用いて形成したプラズマディスプレイパネルである。
【００１８】
また、請求項３に記載の発明は、請求項１または２に記載の発明において、　前記隔壁間に蛍光体層を有し、蛍光体層の厚みが１０μｍ以下で、蛍光体層を構成する蛍光体粒子の粒径が４μｍ以下であるというものである。
【００１９】
また、請求項４に記載の発明は、請求項１から３のいずれかに記載の発明において、低級酸化物が、Ｔｉ、Ａｌ、Ｍｏ、Ｓｉ、Ｓｎの低級酸化物の中から選ばれる少なくとも一つであるというものである。
【００２０】
また、請求項５に記載の発明は、請求項１から３のいずれかに記載の発明において、低級酸化物が、ＴｉＯ２−ｘ（０．５≦ｘ≦１）、Ａｌ２Ｏ３−ｘ（０．５≦ｘ≦１）、ＭｏＯ３−ｘ（０．５≦ｘ≦１）、ＳｉＯ２−ｘ（０．５≦ｘ≦１）、ＳｎＯ２−ｘ（０．５≦ｘ≦１）の中から選ばれる少なくとも一つであるというものである。
【００２１】
また、請求項６に記載の発明は、低級酸化物を含むプラズマディスプレイパネルの隔壁材料である。
【００２２】
また、請求項７に記載の発明は、ガラス粉末及び無機フィラー粉末を低級酸化物でコーティングした粉末を含むプラズマディスプレイパネルの隔壁材料である。
【００２３】
また、請求項８に記載の発明は、請求項６または７に記載の発明において、低級酸化物が、Ｔｉ、Ａｌ、Ｍｏ、Ｓｉ、Ｓｎの低級酸化物の中から選ばれる少なくとも一つであるというものである。
【００２４】
また、請求項９に記載の発明は、請求項６または７に記載の発明において、低級酸化物が、ＴｉＯ２−ｘ（０．５≦ｘ≦１）、Ａｌ２Ｏ３−ｘ（０．５≦ｘ≦１）、ＭｏＯ３−ｘ（０．５≦ｘ≦１）、ＳｉＯ２−ｘ（０．５≦ｘ≦１）、ＳｎＯ２−ｘ（０．５≦ｘ≦１）の中から選ばれる少なくとも一つであるというものである。
【００２５】
以下、本発明の一実施の形態によるＰＤＰについて、図面を参照しながら説明する。
【００２６】
図１は、ＰＤＰにおける前面ガラス基板を取り除いた概略平面図であり、図２は、ＰＤＰの画像表示領域について一部を断面で示す斜視図である。なお、図１においては表示電極群、表示スキャン電極群、アドレス電極群の本数などについては、分かり易くするため一部省略して図示している。
【００２７】
図１に示すように、ＰＤＰ１００は、前面ガラス基板１０１（図示せず）と、背面ガラス基板１０２と、Ｎ本の表示電極１０３と、Ｎ本の表示スキャン電極１０４と、Ｍ本のアドレス電極１０７、および斜線で示す気密シール層１２１とからなり、各電極１０３，１０４，１０７による３電極構造の電極マトリックスを有しており、表示電極１０３および表示スキャン電極１０４とアドレス電極１０７との交点にセルが形成されている。そしてセルが集合して画像表示領域１２３が形成される。
【００２８】
図２に示すように、前面ガラス基板１０１は、基板面の一方に、表示電極１０３、表示スキャン電極１０４、誘電体層１０５、保護層１０６を備え、前面板を構成する。表示電極１０３および表示スキャン電極１０４は、交互且つ平行に並んでストライプ状に配設されている。誘電体層１０５は、鉛ガラス等からなる層である。保護層１０６は、ＭｇＯ等からなる層である。
【００２９】
背面ガラス基板１０２は、基板面の一方に、アドレス電極１０７、誘電体層１０８、隔壁１０９、および蛍光体層１１０Ｒ、１１０Ｇ、１１０Ｂを備え、背面板を構成する。アドレス電極１０７は平行にストライプ状に配設されている。誘電体層１０８は、例えば、酸化チタン（ＴｉＯ２）を含む誘電体ガラスからなる層であって、アドレス電極１０７を被覆するように形成されており、誘電体としての機能と、各蛍光体層１１０Ｒ、１１０Ｇ、１１０Ｂで発生する可視光を反射する機能とを併せ持つ。隔壁１０９は、低級酸化物を含む感光性ペーストを用いて形成したものであり、アドレス電極１０７と平行に配設されている。この隔壁１０９の間の凹部および隔壁１０９の側壁には、各蛍光体層１１０Ｒ、１１０Ｇ、１１０Ｂがそれぞれ形成されている。蛍光体層１１０Ｒ、１１０Ｇ、１１０Ｂは、それぞれ赤色（Ｒ）、緑色（Ｇ）、青色（Ｂ）を発光する蛍光体粒子が結着した層である。
【００３０】
ここで、各蛍光体層１１０Ｒ、１１０Ｇ、１１０Ｂの、アドレス電極１０７上での厚みは、各蛍光体層を構成する蛍光体粒子の平均粒径の８〜２０倍程度であることが望ましい。これは、蛍光体層に一定の紫外線を照射した時の輝度（発光効率）を確保するために、蛍光体層は、放電空間において発生した紫外線を透過させることなく吸収するために蛍光体粒子が最低でも８層、好ましくは１０層程度積層された厚みを保持することが望ましく、それ以上の厚みとなれば背面蛍光体層の発光効率はほとんど飽和してしまうとともに、２０層程度積層された厚みを超えると放電空間１２２の大きさを十分に確保できなくなるからである。
【００３１】
そしてＰＤＰ１００は、上述の前面板と背面板とが、隔壁１０９を介して張り合わされ、その間に形成される放電空間１２２内に放電ガス（例えば、ヘリウムやネオンとキセノンの混合ガス）が封入された構成となっている。そして、図３に示すＰＤＰ駆動装置に接続することによりプラズマディスプレイ装置が構成される。
【００３２】
プラズマディスプレイ装置は、図３に示すように、ＰＤＰ１００に表示ドライバ回路１５３、表示スキャンドライバ回路１５４、アドレスドライバ回路１５５を有しており、コントローラ１５２の制御に従い点灯させようとするセルにおいて表示スキャン電極１０４とアドレス電極１０７に電圧を印加することによりその間でアドレス放電を行い、その後、表示電極１０３、表示スキャン電極１０４間にパルス電圧を印加して維持放電を行う。この維持放電により、当該セルにおいて紫外線が発生し、この紫外線により励起された蛍光体層が発光することでセルが点灯するもので、各色セルの点灯、非点灯の組み合わせによって画像が表示される。
【００３３】
次に、上述したＰＤＰ１００について、その製造方法を図１および図２を参照しながら説明する。
【００３４】
前面板は、前面ガラス基板１０１上にまず、各Ｎ本の表示電極１０３および表示スキャン電極１０４（図２においては各２本のみ表示している。）を交互かつ平行にストライプ状に形成した後、その上に誘電体層１０５で被覆し、さらにその表面に保護層１０６を形成することによって作製する。
【００３５】
表示電極１０３および表示スキャン電極１０４は、例えばＩＴＯからなる透明電極と銀からなるバス電極とから構成される電極である。透明電極は、例えば前面ガラス基板１０１の全面に透明電極を形成した後、フォトリソグラフィー法などによりパターニングすることで形成する。またバス電極は、例えば透明電極上にスクリーン印刷やフォトグラフィー法などによってストライプ状に形成し、その後、焼成することによって形成する。
【００３６】
誘電体層１０５は、鉛系あるいは亜鉛系のガラス材料を含むペーストをスクリーン印刷で塗布した後、所定温度、所定時間（例えば、５６０℃で２０分）焼成することによって、所定の層の厚み（２５μｍ）となるように形成する。上記鉛系あるいは、亜鉛系のガラスとしては、例えば、鉛系では、ＰｂＯ（７０ｗｔ％）、Ｂ２Ｏ３（１５ｗｔ％）、ＳｉＯ２（１０ｗｔ％）、およびＡｌ２Ｏ３（５ｗｔ％）などのガラスが、亜鉛系ではＺｎＯ（３７ｗｔ％）、Ｂ２Ｏ３（３４ｗｔ％）、ＳｉＯ２（１５ｗｔ％）、Ａｌ２Ｏ３（６ｗｔ％）、Ｋ２Ｏ（６ｗｔ％）、ＭｎＯ２（２ｗｔ％）などのガラスが用いられ、いずれも有機バインダー（α―ターピネオールに１０％のエチルセルローズを溶解したもの）と混合して使用する。ここで、有機バインダーとは樹脂を有機溶媒に溶解したものであり、エチルセルローズ以外に樹脂としてアクリル樹脂、有機溶媒としてブチルカービトールなども使用することができる。さらに、こうした有機バインダーに分散剤（例えば、グリセルトリオレート）を混入させても良い。
【００３７】
保護層１０６は、酸化マグネシウム（ＭｇＯ）からなるものであり、例えばスパッタリング法やＣＶＤ（化学蒸着法）によって層が所定の厚み（約０．５μｍ）となるように形成する。
【００３８】
一方、背面板は、まず背面ガラス基板１０２上に、電極用の感光性銀ペーストをスクリーン印刷法やフォトリソグラフィー法によってパターニング状に形成した後、焼成することによって、Ｍ本のアドレス電極１０７が列設された状態に形成する。そしてその上に鉛系あるいは亜鉛系のガラス材料および酸化チタン（ＴｉＯ２）を含むペーストをスクリーン印刷法で塗布して誘電体層１０８を形成する。
【００３９】
そしてさらにこの上に、低級酸化物を含有する感光性ペーストを用いて、フォトリソグラフィー法によって隔壁１０９を形成する。
【００４０】
この隔壁１０９により、放電空間１２２は、ライン方向にセル（単位発光領域）毎に区画される。
【００４１】
この感光性ペーストの製法およびこれを用いた隔壁１０９の形成方法については、後述する。
【００４２】
次に、この隔壁１０９と隔壁１０９の間に、赤色（Ｒ）、緑色（Ｇ）、青色（Ｂ）の各蛍光体粒子と有機バインダーとからなるペースト状の蛍光体インキを塗布する。その後、これを４００℃〜６００℃の温度で空気中焼成して有機バインダーを焼失させることによって、各蛍光体粒子が結着してなる蛍光体層１１０Ｒ、１１０Ｇ、１１０Ｂを形成する。
【００４３】
この各蛍光体粒子としては、水熱合成法等により得られた蛍光体粒子のように、その粒径が十分小さく、かつ球状のものを用いるのであれば、球状でない粒子を用いる場合に比べ、積層段数が同じ場合であっても蛍光体層の充填度が高まるとともに、蛍光体粒子の総表面積も増加するため、紫外線により励起される蛍光体層における蛍光体粒子の表面積が増加することとなり、さらに発光効率が高まるため、好ましい。
【００４４】
このようにして作製された前面板と背面板は、前面板の各電極と背面板のアドレス電極とが直交するように重ね合わされるとともに、パネル周縁に封着用ガラスを配置し、これを例えば４５０℃程度で１０〜２０分間焼成して気密シール層１２１を形成することにより封着される。そして、一旦、放電空間１２２内を高真空（例えば、１．１×１０−４Ｐａ）に排気したのち、放電ガス（例えば、Ｈｅ−Ｘｅ系、Ｎｅ−Ｘｅ系の不活性ガス）を所定の圧力で封入することによってＰＤＰ１００が作製される。
【００４５】
上述においては、隔壁１０９の形成に際しては、低級酸化物を含む感光性ペースト、もしくは、ガラス粉末および無機フィラー粉末を低級酸化物でコーティングした粉末を含む感光性ペーストを用いていることから、高形状精度、高位置精度の隔壁１０９を得ることが可能となる。これは、低級酸化物は、それ自身が有する酸素欠陥により常温で黒色を呈するため紫外線吸収特性を有し、露光の際の紫外線は、ガラス粉末および無機フィラー粉末によって反射されたり散乱されたりすることがなくなり、パターニング精度が向上するためである。さらに、このようにして得られた隔壁に対して、最終工程として空気中での焼成を行うと、低級酸化物は酸化されて、すなわち酸素欠陥がなくなり本来の化学量論の酸化物に戻ることから白色を呈するようになる。そのため、隔壁の、可視光に対する反射率が向上し、パネル輝度を向上させることが可能となる。
【００４６】
次に、感光性ペースト、およびその製法、およびこれを用いた隔壁１０９の形成方法について詳細に述べる。
【００４７】
まず、感光性ペーストは、感光性化合物を含む有機成分、低融点ガラス粉末、及び、低級酸化物、無機フィラー、溶剤などからなるものである。
【００４８】
そして、有機成分は、感光性ポリマー、感光性モノマー、バインダー、光重合開始剤、増感剤、安定化剤、有機溶媒などからなる。無機成分は、低級酸化物、低融点ガラス粉末、無機フィラーなどからなる。
【００４９】
ここで、感光性ポリマーとしては、例えばメタアクリル酸、メチルメタアクリルレート、及びスチレンから成る重合体のカルボキシル基に対してグリシジルメタアクリレートを付加反応させたポリマーが用いられる。また、感光性モノマーとしては、例えばトリメチルアクリルレート、エチルアクリルレート、ビスフェノールＡアクリルレートの内のいずれか一種が用いられる。また、光重合開始剤としては、例えば２−メチル−［４−（メチルチオ）フェニル］−２−モルフォリノ−１−プロパンが用いられる。また、増感剤としては、例えば２、４−ジエチルチオキサントンが用いられる。また、安定化剤としては、例えばベンゾトリアゾールが用いられる。
【００５０】
また、無機成分の低級酸化物としては、例えば平均粒径０．０２μｍ〜１０μｍ、好ましくは０．２μｍ〜２μｍの、ＴｉＯ２−ｘ（０．５≦ｘ≦１）、ＳｎＯ２−ｘ（０．５≦ｘ≦１）、Ａｌ２Ｏ３−ｘ（０．５≦ｘ≦１）、ＭｏＯ３−ｘ（０．５≦ｘ≦１）、ＳｉＯ２−ｘ（０．５≦ｘ≦１）などの中から選ばれる少なくとも一つが用いられる。また、低融点ガラス粉末としては、例えば平均粒径０．２μｍ〜１０μｍ、好ましくは０．２μｍ〜２μｍの、ガラス軟化点が３５０℃〜５９０℃、熱膨張係数が７０〜８５×１０−７／℃の、Ｂｉ２Ｏ３−Ｂ２Ｏ３−ＳｉＯ２系ガラス、あるいはＺｎＯ−Ｂ２Ｏ３−ＳｉＯ２−Ｒ２Ｏ系ガラスが用いられる。また、無機フィラーとしては、例えば平均粒径０．２μｍ〜１０μｍ、好ましくは０．２μｍ〜２μｍのＴｉＯ２、Ａｌ２Ｏ３が用いられる。
【００５１】
以上の感光性有機成分である感光性ポリマー、感光性モノマー、光重合開始剤、増感剤、安定化剤、及び無機成分である黒色低級酸化物、低融点ガラス紛末、無機フィラーの配合比は、有機成分が２０％〜４０％、無機成分が８０％〜６０％の割合とし、それぞれを配合したものに溶剤（ガンマブチロラクトン、ブチルセルソルブ）を加え、３本ロールやプラネテタリーミキサーなどで混合することにより感光性ペーストを作製する。
【００５２】
次に、この感光性ペーストを用いた隔壁１０９の形成方法の一例について説明する。
【００５３】
まず、背面ガラス基板１０２上の誘電体層１０８上に、上述した感光性ペーストを印刷法などで隔壁１０９の高さの厚みで塗布した後、乾燥させ、その後、隔壁１０９の配設ピッチにフォトマスクを用いて紫外線での露光を行う。その後、アルカリ現像液（モノエタノールアミン、水酸化ナトリウム）にて現像を行った後、水洗で光硬化していない部分を除去することで、隔壁１０９の形状を得る。そしてこれを空気中５００℃〜６００℃の温度で６０分焼成することで隔壁１０９の形成が完了する。
【００５４】
以下に、本発明のプラズマディスプレイ装置の性能を評価するために、上記実施の形態に基づくサンプルを作製し、そのサンプルについて性能評価実験を行った実験結果を示す。
【００５５】
ここで、実験のために作製したＰＤＰは４２インチであり、隔壁１０９の高さは０．１ｍｍ、隔壁１０９と隔壁１０９との間隔は０．１５ｍｍのものである（ＨＤ−ＴＶ仕様）。放電ガスの組成としては、キセノンガス（５％）とネオン（９５％）の混合ガスを使用し、封入圧力は６６５００Ｐａである。
【００５６】
また、本発明の効果を確認するためとして、サンプル１〜１０のＰＤＰを作製し、そして比較のためとして、従来構成でサンプル１１、１２のＰＤＰを作製した。
【００５７】
サンプル１〜１０のＰＤＰは、背面板の隔壁１０９が、感光性有機成分（感光性モノマー、感光性ポリマー、光重合開始剤、増感剤、安定化剤、）のそれぞれの量は一定（８部、１５部、３部、３部、１部）であり、無機成分である低級酸化物、低融点ガラス、無機フィラーの種類と量とが異なるものである。
【００５８】
また、サンプル１１、１２は、従来構成であり、露光時の紫外線の散乱を抑えるために着色染料を用いたものである。それ以外のペースト材料や隔壁などの条件は、サンプル１〜１０と同様である。
【００５９】
これらのサンプルの作製条件を表１にまとめて示す。
【００６０】
【表１】
2004063243.tif 000003
【００６１】
以下に、実験内容について述べる。
【００６２】
（実験１）
先ず、焼成した隔壁を隔壁上から分光色差計（日本電色工業株式会社製ＮＦ７７７）を用いて隔壁の色差（Ｌ、ａ＊、ｂ＊：但し、Ｌ、ａ＊、ｂ＊の値は、色差表示方式ＪＩＳ　Ｚ　８７３０による）、および可視光の反射率を測定した。ここで隔壁の白さは、Ｌの値が高く（最高１００）、ａ＊、ｂ＊の値が０であれば、見た目に非常に白く可視光の反射率が高いと言える。
【００６３】
（実験２）
サンプルＮｏ．１〜１２の初期の輝度を、各色の輝度利用率が１００％となるように白表示を行い測定した。そして、これらのＰＤＰの輝度（全白表示時の輝度）を輝度計を用いて測定した。
【００６４】
以上の実験の結果を、表１に示したサンプルの作製条件と共に表２に示す。
【００６５】
【表２】
2004063243.tif 000004
【００６６】
表２からわかるように，本実施の形態に係る背面板に用いられた感光性ペーストを用いて作製した隔壁は、従来の感光性ペーストを用いて作製した隔壁と比較して白色度が高いため可視光の反射率が高く、したがって隔壁内で発生した蛍光体の可視光を前面板側により多く放出できることにより、輝度が高い。
【００６７】
【発明の効果】
以上のように本発明によれば、高精度、且つ可視光に対する高反射率を備える隔壁を有し、良好な画像表示を行えるプラズマディスプレイパネルを実現することが可能となる。
【図面の簡単な説明】
【図１】本発明の一実施の形態によるプラズマディスプレイパネルの前面ガラス基板を除いた平面図
【図２】本発明の一実施の形態によるプラズマディスプレイパネルの画像表示領域の構造を示す一部断面斜視図
【図３】本発明の一実施の形態によるプラズマディスプレイパネルを用いたプラズマディスプレイ装置のブロック図
【符号の説明】
１００　ＰＤＰ
１０１　前面ガラス基板
１０２　背面ガラス基板
１０３　表示電極
１０４　表示スキャン電極
１０５　誘電体層
１０６　保護層
１０７　アドレス電極
１０８　誘電体層
１０９　隔壁
１１０Ｒ、１１０Ｇ、１１０Ｂ　背面蛍光体層
１２１　気密シール層
１２２　放電空間
【図１】
2004063243.tif 000005
【図２】
2004063243.tif 000006
【図３】
2004063243.tif 000007